(57)【要約】【課題】遮音性能および日常快適性に優れ、乾湿および温度変化の影響での反りが発生し難い薄畳を提供する。【解決手段】薄畳は、表面側クッション層と、基材層と、裏面側クッション層とがこの順で配置されてなり、基材層が表面側クッション層よりも硬く、表面側クッション層が裏面側クッション層よりも硬く、表面側クッション層が基材層よりも厚く、基材層が裏面側クッション層よりも厚く、全体の厚さが２０ｍｍ以下である。【選択図】なし【特許請求の範囲】
【請求項１】
表面側クッション層と、基材層と、裏面側クッション層とがこの順で配置されてなり、
前記基材層が表面側クッション層よりも硬く、前記表面側クッション層が裏面側クッション層よりも硬く、
前記表面側クッション層が基材層よりも厚く、前記基材層が裏面側クッション層よりも厚く、
全体の厚さが２０ｍｍ以下であることを特徴とする、薄畳。
【請求項２】
デュロメーター硬さで示した、基材層の硬さが６０以上、９５以下であり、表面側クッション層の硬さが２８以上、６０未満であり、裏面側クッション層の硬さが２８未満であることを特徴とする、請求項１に記載の薄畳。
【請求項３】
前記表面側クッション層がポリエチレン発泡体を含み、
表面側クッション層の厚さが５ｍｍ以上、１２ｍｍ以下であることを特徴とする、請求項１または２に記載の薄畳。
【請求項４】
前記裏面側クッション層がポリエチレン発泡体を含み、
裏面側クッション層の厚さが０．５ｍｍ以上、３ｍｍ以下であることを特徴とする、請求項１〜３の何れか１項に記載の薄畳。
【請求項５】
前記表面側クッション層と前記裏面側クッション層との厚さの合計が６ｍｍ以上、１３ｍｍ以下であることを特徴とする、請求項１〜４の何れか１項に記載の薄畳。
【請求項６】
前記基材層がガラス繊維入りポリプロピレンプレスボードを含み、
基材層の厚さが３ｍｍ以上、７ｍｍ以下であることを特徴とする、請求項１〜５の何れか１項に記載の薄畳。
【請求項７】
全体の厚さが１５ｍｍ以下であることを特徴とする、請求項１〜６の何れか１項に記載の薄畳。
【請求項８】
さらに樹脂からなる畳表を備えることを特徴とする、請求項１〜７の何れか１項に記載の薄畳。
【請求項９】
重量が１．０ｋｇ／ｍ２以上、３．０ｋｇ／ｍ２以下であることを特徴とする、請求項８に記載の薄畳。
【発明の詳細な説明】
【技術分野】
【０００１】
本発明は、薄畳に関する。
【背景技術】
【０００２】
近年、バリアフリータイプの住宅において、洋室フローリングとの段差を解消するために、厚さが１０ｍｍ〜２０ｍｍ程度の薄畳が求められている。
【０００３】
特許文献１には、畳表、第一クッション層、応力分散板、インシュレーションボード、第二クッション層、および裏シートが順次積層された構造を有し、第二クッション層の少なくとも四隅の部分が補強された畳が記載されている。
【０００４】
特許文献２には、遮音性に優れ、乾湿による反りを防止することができ、かつスラブあるいは下地の微妙な凹凸を吸収することができる、全体の厚さが３５ｍｍ以下の薄畳が記載されている。具体的には、前記薄畳は、吸湿による伸縮が少ない平板状の基材の両面に引張強度の高い補強材を積層し、更にその両面に緩衝性を有するクッション材を積層し、これらを固着して一体化した畳床と、畳床の表面全体を覆いその裏面の縁部に折り曲げて固定される畳表とからなり、畳の裏面となる最下層のクッション材の厚さが畳表の厚さよりも厚くなっている。
【先行技術文献】
【特許文献】
【０００５】
【特許文献１】特開２０００−３１７０２９号公報（２０００年１１月２１日公開）
【特許文献２】特開２００３−１２９６４７号公報（２００３年５月８日公開）
【発明の概要】
【発明が解決しようとする課題】
【０００６】
特許文献１に記載の畳は、インシュレーションボードを用いているため畳の厚さが分厚くなり、バリアフリータイプの住宅において用いるには不向きである。また、インシュレーションボードを薄くして畳の厚さを薄くすると、遮音性能が劣る、乾湿および温度変化の影響での反りが発生し易い、といった問題点が生じる。
【０００７】
特許文献２に記載の薄畳は、クッション材を積層することで前記問題点の解消を試みているものの、最下層のクッション材の厚さが畳表の厚さよりも厚くなっているため、歩行感が悪い傾向にある。また、構成部材が多いためコストが掛かるという不都合もある。
【０００８】
それゆえ、遮音性能および日常快適性（歩行感が良好であり、日常動作時に硬く感じない使用感）に優れ、乾湿および温度変化の影響での反りが発生し難い薄畳の開発が求められている。
【０００９】
本発明の一態様は、遮音性能および日常快適性に優れ、乾湿および温度変化の影響での反りが発生し難い薄畳を提供することを主たる目的とする。
【課題を解決するための手段】
【００１０】
前記課題を解決するために発明者らが鋭意検討した結果、表面側クッション層と、基材層と、裏面側クッション層とをこの順で配置し、基材層を表面側クッション層よりも硬く、表面側クッション層を裏面側クッション層よりも硬く、表面側クッション層を基材層よりも厚く、基材層を裏面側クッション層よりも厚く、全体の厚さを２０ｍｍ以下とすることにより、遮音性能および日常快適性に優れ、乾湿および温度変化の影響での反りが発生し難い薄畳を提供することができることを見出し、本発明を完成するに至った。
【００１１】
即ち、本発明は、以下の〔１〕〜〔９〕に記載の発明を含む。
【００１２】
〔１〕表面側クッション層と、基材層と、裏面側クッション層とがこの順で配置されてなり、前記基材層が表面側クッション層よりも硬く、前記表面側クッション層が裏面側クッション層よりも硬く、前記表面側クッション層が基材層よりも厚く、前記基材層が裏面側クッション層よりも厚く、全体の厚さが２０ｍｍ以下であることを特徴とする、薄畳。
【００１３】
〔２〕デュロメーター硬さで示した、基材層の硬さが６０以上、９５以下であり、表面側クッション層の硬さが２８以上、６０未満であり、裏面側クッション層の硬さが２８未満であることを特徴とする、〔１〕に記載の薄畳。
【００１４】
〔３〕前記表面側クッション層がポリエチレン発泡体を含み、表面側クッション層の厚さが５ｍｍ以上、１２ｍｍ以下であることを特徴とする、〔１〕または〔２〕に記載の薄畳。
【００１５】
〔４〕前記裏面側クッション層がポリエチレン発泡体を含み、裏面側クッション層の厚さが０．５ｍｍ以上、３ｍｍ以下であることを特徴とする、〔１〕〜〔３〕の何れか１つに記載の薄畳。
【００１６】
〔５〕前記表面側クッション層と前記裏面側クッション層との厚さの合計が６ｍｍ以上、１３ｍｍ以下であることを特徴とする、〔１〕〜〔４〕の何れか１つに記載の薄畳。
【００１７】
〔６〕前記基材層がガラス繊維入りポリプロピレンプレスボードを含み、基材層の厚さが３ｍｍ以上、７ｍｍ以下であることを特徴とする、〔１〕〜〔５〕の何れか１つに記載の薄畳。
【００１８】
〔７〕全体の厚さが１５ｍｍ以下であることを特徴とする、〔１〕〜〔６〕の何れか１つに記載の薄畳。
【００１９】
〔８〕さらに樹脂からなる畳表を備えることを特徴とする、〔１〕〜〔７〕の何れか１つに記載の薄畳。
【００２０】
〔９〕重量が１．０ｋｇ／ｍ２以上、３．０ｋｇ／ｍ２以下であることを特徴とする、〔８〕に記載の薄畳。
【発明の効果】
【００２１】
本発明の一態様によれば、遮音性能および日常快適性に優れ、乾湿および温度変化の影響での反りが発生し難い薄畳を提供することができるという効果を奏する。
【発明を実施するための形態】
【００２２】
以下、本発明の実施の形態について詳細に説明する。ただし、本発明はこれに限定されるものではなく、記述した範囲内で種々の変更が可能であり、異なる実施形態にそれぞれ開示された技術的手段を適宜組み合わせて得られる実施形態についても本発明の技術的範囲に含まれる。なお、本明細書においては特記しない限り、数値範囲を表す「Ａ〜Ｂ」は、「Ａ以上、Ｂ以下」を意味する。また、「質量」と「重量」は同義語であると見なす。
【００２３】
本発明の一実施形態における薄畳は、表面側クッション層と、基材層と、裏面側クッション層とがこの順で配置されてなり、前記基材層が表面側クッション層よりも硬く、前記表面側クッション層が裏面側クッション層よりも硬く、前記表面側クッション層が基材層よりも厚く、前記基材層が裏面側クッション層よりも厚く、全体の厚さが２０ｍｍ以下である。以下、本発明の一実施形態における薄畳を構成する各部材に関して説明する。
【００２４】
〔表面側クッション層〕
表面側クッション層は、基材層の上部に設けられるクッション性を有する層であり、畳表の下部に配置される。表面側クッション層は、基材層よりも柔らかく、裏面側クッション層よりも硬い。
【００２５】
デュロメーター硬さで示した、表面側クッション層の硬さは、２８以上、６０未満であることが好ましく、３０以上、５０未満であることがより好ましく、３５以上、４５未満であることがさらに好ましい。
【００２６】
本発明におけるデュロメーター硬さは、表面側クッション層、基材層および裏面側クッション層共に、タイプＣで測定した値である。測定条件は、アスカーゴム硬度計Ｃ型を用いて、推針が試験片の測定面に垂直になるようにして加圧面を密着させ、直ちに目盛りを読み取った値を、押針の接触点が６ｍｍ以上離れた位置で５回測定した中央値である。なお、デュロメーター硬さの測定は、ＪＩＳＫ７３１２ 付属書２に準拠している。
【００２７】
表面側クッション層を構成する材料としては、例えば、ポリエチレン発泡体、ポリプロピレン発泡体等の樹脂発泡体；エラストマー組成物、不織布；等が挙げられ、この中でも樹脂発泡体がより好ましい。表面側クッション層を構成する材料として樹脂発泡体を用いることにより、好適な遮音性能および日常快適性を示し、かつ重量が軽い薄畳を得ることができる。樹脂発泡体の中でもポリエチレン発泡体がより好ましい。
【００２８】
表面側クッション層を構成する材料がポリエチレン発泡体である場合において、当該ポリエチレン発泡体の発泡倍率は、特に限定されるものではないが、９倍以上、４０倍以下であることが好ましく、１３倍以上、３５倍以下であることがより好ましく、１８倍以上、３０倍以下であることがさらに好ましい。ポリエチレン発泡体の発泡倍率が前記範囲であれば、表面側クッション層の硬さを、基材層よりも柔らかく、裏面側クッション層よりも硬くすることが容易である。また、ポリエチレン発泡体の発泡倍率が前記範囲であれば、遮音性能および日常快適性に優れた薄畳が得られ易い傾向にある。
【００２９】
表面側クッション層を構成する材料がポリエチレン発泡体である場合において、当該ポリエチレン発泡体の見かけ密度は、特に限定されるものではないが、２３ｋｇ／ｍ３以上、１０４ｋｇ／ｍ３以下であることが好ましく、２６ｋｇ／ｍ３以上、７２ｋｇ／ｍ３以下であることがより好ましく、３１ｋｇ／ｍ３以上、５２ｋｇ／ｍ３以下であることがさらに好ましい。
【００３０】
本発明における見かけ密度は、表面側クッション層、基材層および裏面側クッション層共に、直方体状の試験片の重量をデジタル天秤で測定し、当該試験片の大きさ（幅および長さ）をノギスで計測すると共に、試験片の厚さをダイヤルスナップゲージで計測し、測定した重量を、計測した幅、長さおよび厚さから算出した体積で除して求めた値である。
【００３１】
ポリエチレン発泡体の見かけ密度が前記範囲であれば、表面側クッション層の硬さを、基材層よりも柔らかく、裏面側クッション層よりも硬くすることが容易である。また、ポリエチレン発泡体の見かけ密度が前記範囲であれば、遮音性能および日常快適性に優れた薄畳が得られ易い傾向にある。
【００３２】
表面側クッション層の厚さは、基材層および裏面側クッション層よりも厚ければよく、具体的には、５ｍｍ以上、１２ｍｍ以下であることが好ましく、５ｍｍ以上、１０ｍｍ以下であることがより好ましく、５ｍｍ以上、８ｍｍ以下であることがさらに好ましい。
【００３３】
〔基材層〕
基材層は、薄畳の芯材となる層であり、表面側クッション層と裏面側クッション層との間に設けられる層である。基材層は、表面側クッション層および裏面側クッション層よりも硬い。
【００３４】
デュロメーター硬さで示した、基材層の硬さは、６０以上、９５以下であることが好ましく、７０以上、９５以下であることがより好ましく、８０以上、９５以下であることがさらに好ましい。
【００３５】
基材層を構成する材料としては、例えば、ガラス繊維入りポリプロピレンプレスボード等のガラス繊維入り樹脂成形体；ポリプロプレン中空板、樹脂プレート；等が挙げられ、この中でもガラス繊維入りポリプロピレンプレスボードがより好ましい。基材層を構成する材料としてガラス繊維入りポリプロピレンプレスボードを用いることにより、遮音性能に優れ、温度変化による寸法変化が小さく、温度変化の影響での反りがより発生し難い薄畳を得ることができる。
【００３６】
基材層を構成する材料がガラス繊維入りポリプロピレンプレスボードである場合において、当該ポリプロピレンプレスボードのガラス繊維の含有量は、特に限定されるものではないが、２０重量％〜８０重量％であることが好ましく、３０重量％〜７０重量％であることがより好ましく、４０重量％〜６０重量％であることがさらに好ましい。ガラス繊維の含有量が前記範囲であれば、遮音性能に優れ、温度変化の影響での反りがより発生し難い薄畳が得られ易い傾向にある。
【００３７】
基材層を構成する材料がガラス繊維入りポリプロピレンプレスボードである場合において、当該ポリプロピレンプレスボードの見かけ密度は、特に限定されるものではないが、１５０ｋｇ／ｍ３以上、４５０ｋｇ／ｍ３以下であることが好ましく、２００ｋｇ／ｍ３以上、４００ｋｇ／ｍ３以下であることがより好ましく、２５０ｋｇ／ｍ３以上、３５０ｋｇ／ｍ３以下であることがさらに好ましい。
【００３８】
基材層の厚さは、表面側クッション層よりも薄く、裏面側クッション層よりも厚ければよく、具体的には、３ｍｍ以上、７ｍｍ以下であることが好ましく、４ｍｍ以上、６ｍｍ以下であることがより好ましい。
【００３９】
〔裏面側クッション層〕
裏面側クッション層は、基材層の下部に設けられるクッション性を有する層である。裏面側クッション層は、表面側クッション層および基材層よりも柔らかい。
【００４０】
デュロメーター硬さで示した、裏面側クッション層の硬さは、２８未満であることが好ましく、１５以上、２８未満であることがより好ましい。
【００４１】
裏面側クッション層を構成する材料としては、例えば、ポリエチレン発泡体、ポリプロピレン発泡体等の樹脂発泡体；不織布；等が挙げられ、この中でも樹脂発泡体がより好ましい。裏面側クッション層を構成する材料として樹脂発泡体を用いることにより、遮音性能および日常快適性に優れた薄畳を得ることができる。樹脂発泡体の中でもポリエチレン発泡体がより好ましい。
【００４２】
裏面側クッション層を構成する材料がポリエチレン発泡体である場合において、当該ポリエチレン発泡体の発泡倍率は、特に限定されるものではないが、２５倍以上、６０倍以下であることが好ましく、３０倍以上、５０倍以下であることがより好ましい。ポリエチレン発泡体の発泡倍率が前記範囲であれば、裏面側クッション層の硬さを、表面側クッション層および基材層よりも柔らかくすることが容易である。また、ポリエチレン発泡体の発泡倍率が前記範囲であれば、遮音性能および日常快適性に優れた薄畳が得られ易い傾向にある。
【００４３】
裏面側クッション層を構成する材料がポリエチレン発泡体である場合において、当該ポリエチレン発泡体の見かけ密度は、特に限定されるものではないが、１５ｋｇ／ｍ３以上、３８ｋｇ／ｍ３以下であることが好ましく、１８ｋｇ／ｍ３以上、３１ｋｇ／ｍ３以下であることがより好ましい。ポリエチレン発泡体の見かけ密度が前記範囲であれば、裏面側クッション層の硬さを、表面側クッション層および基材層よりも柔らかくすることが容易である。また、ポリエチレン発泡体の見かけ密度が前記範囲であれば、遮音性能および日常快適性に優れた薄畳が得られ易い傾向にある。
【００４４】
裏面側クッション層の厚さは、表面側クッション層および基材層よりも薄ければよく、具体的には、０．５ｍｍ以上、３ｍｍ以下であることが好ましく、１ｍｍ以上、２ｍｍ以下であることがより好ましい。
【００４５】
なお、裏面側クッション層の下部には、薄畳を保護し、見栄えを良くするために、必要に応じて裏面保護シートが貼着されていてもよい。
【００４６】
前記表面側クッション層と前記裏面側クッション層との厚さの合計は、特に限定されるものではないが、６ｍｍ以上、１３ｍｍ以下であることが好ましく、７ｍｍ以上、１１ｍｍ以下であることがより好ましい。
【００４７】
〔畳表〕
薄畳は、表面側クッション層と、基材層と、裏面側クッション層とがこの順で配置されてなる畳床と、樹脂からなる畳表とを備えていることが好ましい。畳表は、表面側クッション層の上部に設けられ、薄畳を敷いたときに最上面となる層である。薄畳が畳表を備えていることにより、耐久性、意匠性および日常快適性により優れた薄畳が得られる。
【００４８】
畳表を構成する材料としては、例えば、ポリエチレン、ポリプロピレン等からなる樹脂シート；い草；等が挙げられ、この中でも樹脂シートがより好ましい。畳表を構成する材料として樹脂シートを用いることにより、ダニおよび雑菌等が繁殖し難く、耐水性にも優れた薄畳を得ることができる。
【００４９】
畳表の厚さは、薄畳の全体の厚さが２０ｍｍ以下となる厚さであればよいが、２ｍｍ以上、３ｍｍ以下であることが好ましい。
【００５０】
〔薄畳〕
本発明の一実施形態における薄畳は、上述した表面側クッション層と、基材層と、裏面側クッション層とをこの順で配置してなる三層構造の畳床を備え、必要に応じて表面側クッション層上に畳表を備えている。
【００５１】
表面側クッション層、基材層および裏面側クッション層は、例えば、接着剤による接着、縫い糸による縫着、またはステープル等による止着等によって、互いに固定されていることが好ましい。これにより、前記各層が一体化した畳床となり、薄畳の形状が安定化し、また、乾湿および温度変化の影響での反りが発生し難くなる。
【００５２】
畳表は、表面側クッション層の上部に、例えば接着剤による接着によって、前記畳床の周辺部分を包み込むようにして折り曲げて固定されていてもよく、或いは、布等からなる畳縁を用い、縫い糸による縫着によって固定されていてもよい。
【００５３】
薄畳の重量は、特に限定されるものではないが、１．０ｋｇ／ｍ２以上、３．０ｋｇ／ｍ２以下であることが好ましく、１．０ｋｇ／ｍ２以上、２．５ｋｇ／ｍ２以下であることがより好ましい。
【００５４】
薄畳の厚さは、２０ｍｍ以下であることが好ましく、１５ｍｍ以下であることがより好ましい。
【００５５】
なお、薄畳の平面形状は、長方形または正方形であることが好ましいものの、特に限定されるものではなく、円形等の形状であってもよく、或いは部屋の形状（凹凸）に応じた形状であってもよい。
【００５６】
本発明の一実施形態における薄畳は、例えば合板下地や床スラブの上に敷き詰めて使用するが、これ以外にも、置き畳または畳調マットレス等のように使用することもできる。
【００５７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【実施例】
【００５８】
〔物性値の評価方法〕
（ａ）遮音性能
軽量床衝撃音遮断性能の測定方法であるＪＩＳＡ １４４０−１「実験室におけるコンクリート床上の床仕上げ構造の床衝撃音レベル低減量の測定方法 − 第１部：標準軽量衝撃源による方法」に基づき、薄畳の遮音性能を測定した。音源室は気温を２２℃、湿度を７３％とし、受温室は気温を２２℃、湿度を６５％とした。また、測定対象である薄畳の表面温度は２１℃とした。
【００５９】
そして、１／１オクターブバンドの中心周波数における床衝撃音レベル低減量の基準値に沿って評価した。
【００６０】
（ｂ）日常快適性
日本建築学会の床性能評価指針「日常的な動作時の床のかたさ」に基づき、床のかたさ測定装置を用いて、薄畳の日常快適性を評価した。具体的には、シャフトおよび電磁石によって所定の高さに吊られた重量４０ｋｇのおもりを、荷重板上のゴムばねに落下させ、荷重板が設置してある薄畳に、人間が歩行したときと同様の動的荷重を作用させた。そして、薄畳に作用した動的荷重および薄畳の動的変形を、荷重変換機および前記シャフト頂部に取り付けた変位変換器で測定した。
【００６１】
測定後、薄畳が最大変形量を示すまでの当該薄畳の変形エネルギーＵＦ（単位：ｋｇｆ・ｃｍ）、および、はね返り具合を表示する物理量ＤＲ・ＤＲ／ＴＲ（ＤＲは薄畳の変形が最大に達した後の薄畳の復元量（単位：ｃｍ）を示し、ＴＲは復元速度（単位：ｓ）を示す）から、物理量ｌｏｇ（ＵＦ−８・ＤＲ・ＤＲ／ＴＲ）を算出した。
【００６２】
そして、ｌｏｇ（ＵＦ−８・ＤＲ・ＤＲ／ＴＲ）の値が、０．８以上、１．１未満の場合を「◎」と評価し、０．６以上、０．８未満、または１．１以上、１．３未満の場合を「○」と評価し、０．４以上、０．６未満、または１．３以上、１．５未満の場合を「△」と評価し、０．４未満または１．５以上の場合を「×」と評価した。
【００６３】
（ｃ）寸法・反り
薄畳の反りを評価するために、「恒温立て掛け試験」を行った。具体的には、測定対象である、幅９００ｍｍ×長さ１，８００ｍｍの大きさの薄畳を２３℃、５０％の恒温恒湿室にて平置きで１６時間以上養生し、試験前寸法を測定した。その後、恒温槽内で８５°に立て掛けて設置し、５０℃で３０日間加熱した。その後、薄畳を２３℃で５０％の恒温恒湿室に移動させた直後に平置きし、薄畳の寸法および反りを測定した。
【００６４】
そして、薄畳を恒温槽内に設置する前の寸法と比較して、薄畳の寸法縮小率が０．１％以下、かつ薄畳の反りが３ｍｍ以下である場合を「○」と評価し、それ以外の場合を「×」と評価した。
【００６５】
〔実施例１〕
ポリプロピレン（表１中、ＰＰと記載）からなる厚さ２ｍｍの畳表と、ポリエチレン発泡体（表１中、ＰＥ発泡体と記載）（発泡倍率：１８倍、デュロメーター硬さ：３８）からなる厚さ６ｍｍの表面側クッション層（製品名：エペラン−ＸＬ、（株）カネカ製）と、ガラス繊維入りポリプロピレンプレスボード（表１中、ＧＦＰＰと記載）（デュロメーター硬さ：８９）（製品名：ＧＦ−ＰＰプレスボード、中川産業（株）製）からなる厚さ５ｍｍの基材層と、ポリエチレン発泡体（発泡倍率：３０倍、デュロメーター硬さ：２６）からなる厚さ２ｍｍの裏面側クッション層（製品名：ミラマット、（株）ＪＳＰ製）とをこの順に積層し、縫い糸を用いて固定して、厚さが１５ｍｍ、重量が２．０ｋｇ／ｍ２の薄畳を作製した。
【００６６】
この薄畳を用いて物性値の評価を行ったところ、遮音性能は「ΔＬＬ（II）−３」、日常快適性は「◎（０．８）」、反りは「○」であった。薄畳の材質および物性値の評価結果を表１に示す。
【００６７】
〔実施例２〕
ポリプロピレンからなる厚さ２ｍｍの畳表と、ポリエチレン発泡体（発泡倍率：１８倍、デュロメーター硬さ：３８）からなる厚さ１１ｍｍの表面側クッション層（製品名：エペラン−ＸＬ、（株）カネカ製）と、ガラス繊維入りポリプロピレンプレスボード（デュロメーター硬さ：８９）（製品名：ＧＦ−ＰＰプレスボード、中川産業（株）製）からなる厚さ５ｍｍの基材層と、ポリエチレン発泡体（発泡倍率：３０倍、デュロメーター硬さ：２６）からなる厚さ２ｍｍの裏面側クッション層（製品名：ミラマット、（株）ＪＳＰ製）とをこの順に積層し、縫い糸を用いて固定して、厚さが２０ｍｍ、重量が２．３ｋｇ／ｍ２の薄畳を作製した。
【００６８】
この薄畳を用いて物性値の評価を行ったところ、遮音性能は「ΔＬＬ（II）−４」、日常快適性は「◎（０．９）」、反りは「○」であった。薄畳の材質および物性値の評価結果を表１に示す。
【００６９】
〔実施例３〕
ポリプロピレンからなる厚さ２ｍｍの畳表と、ポリエチレン発泡体（発泡倍率：３５倍、デュロメーター硬さ：２９）からなる厚さ６ｍｍの表面側クッション層（製品名：エペラン−ＸＬ、（株）カネカ製）と、ガラス繊維入りポリプロピレンプレスボード（デュロメーター硬さ：８９）（製品名：ＧＦ−ＰＰプレスボード、中川産業（株）製）からなる厚さ５ｍｍの基材層と、ポリエチレン発泡体（発泡倍率：３０倍、デュロメーター硬さ：２６）からなる厚さ２ｍｍの裏面側クッション層（製品名：ミラマット、（株）ＪＳＰ製）とをこの順に積層し、縫い糸を用いて固定して、厚さが１５ｍｍ、重量が１．９ｋｇ／ｍ２の薄畳を作製した。
【００７０】
この薄畳を用いて物性値の評価を行ったところ、遮音性能は「ΔＬＬ（II）−４」、日常快適性は「○（１．２）」、反りは「○」であった。薄畳の材質および物性値の評価結果を表１に示す。
【００７１】
〔実施例４〕
ポリプロピレンからなる厚さ２ｍｍの畳表と、ポリプロピレン発泡体（表１中、ＰＰ発泡体と記載）（発泡倍率：２０倍、デュロメーター硬さ：５６）からなる厚さ９ｍｍの表面側クッション層と、ガラス繊維入りポリプロピレンプレスボード（デュロメーター硬さ：８９）（製品名：ＧＦ−ＰＰプレスボード、中川産業（株）製）からなる厚さ７ｍｍの基材層と、ポリエチレン発泡体（発泡倍率：３０倍、デュロメーター硬さ：２６）からなる厚さ２ｍｍの裏面側クッション層（製品名：ミラマット、（株）ＪＳＰ製）とをこの順に積層し、縫い糸を用いて固定して、厚さが２０ｍｍ、重量が３．０ｋｇ／ｍ２の薄畳を作製した。
【００７２】
この薄畳を用いて物性値の評価を行ったところ、遮音性能は「ΔＬＬ（II）−３」、日常快適性は「○（０．７）」、反りは「○」であった。薄畳の材質および物性値の評価結果を表１に示す。
【００７３】
〔比較例１〕
ポリプロピレン（表２中、ＰＰと記載）からなる厚さ２ｍｍの畳表と、ポリエチレン発泡体（表２中、ＰＥ発泡体と記載）（発泡倍率：８倍、デュロメーター硬さ：６７）からなる厚さ６ｍｍの表面側クッション層と、ポリスチレン発泡体（表２中、ＰＳ発泡体と記載）（発泡倍率：３５倍、デュロメーター硬さ：６４）（製品名：カネライト畳フォームＫＴＡ、（株）カネカ製）からなる厚さ２０ｍｍの基材層と、ポリエチレン発泡体（表２中、ＰＥ発泡体と記載）（発泡倍率：３０倍、デュロメーター硬さ：２６）からなる厚さ２ｍｍの裏面側クッション層（製品名：ミラマット、（株）ＪＳＰ製）とをこの順に積層し、縫い糸を用いて固定して、厚さが３０ｍｍ、重量が１．８ｋｇ／ｍ２の薄畳を作製した。
【００７４】
この薄畳を用いて物性値の評価を行ったところ、遮音性能は「ΔＬＬ（II）−３」、日常快適性は「△（０．５）」、反りは「×」であった。薄畳の材質および物性値の評価結果を表２に示す。
【００７５】
〔比較例２〕
ポリプロピレンからなる厚さ２ｍｍの畳表と、ポリエチレン発泡体（発泡倍率：５０倍、デュロメーター硬さ：２２）からなる厚さ６ｍｍの表面側クッション層と、ガラス繊維入りポリプロピレンプレスボード（表２中、ＧＦＰＰと記載）（デュロメーター硬さ：８９）（製品名：ＧＦ−ＰＰプレスボード、中川産業（株）製）からなる厚さ５ｍｍの基材層と、ポリエチレン発泡体（発泡倍率：３０倍、デュロメーター硬さ：２６）からなる厚さ２ｍｍの裏面側クッション層（製品名：ミラマット、（株）ＪＳＰ製）とをこの順に積層し、縫い糸を用いて固定して、厚さが１５ｍｍ、重量が２．０ｋｇ／ｍ２の薄畳を作製した。
【００７６】
この薄畳を用いて物性値の評価を行ったところ、遮音性能は「ΔＬＬ（II）−４」、日常快適性は「△（１．５）」、反りは「○」であった。薄畳の材質および物性値の評価結果を表２に示す。
【００７７】
〔比較例３〕
い草からなる厚さ３ｍｍの畳表（製品名：ダイケン健やかおもて、大建工業（株）製）と、インシュレーションボード（デュロメーター硬さ：７４）（製品名：ダイケンたたみボード、大建工業（株）製）からなる厚さ１０ｍｍの基材層とをこの順に積層し、縫い糸を用いて固定して、厚さが１３ｍｍ、重量が３．２ｋｇ／ｍ２の薄畳（畳床は一層構造）を作製した。
【００７８】
この薄畳を用いて物性値の評価を行ったところ、遮音性能は「ΔＬＬ（II）−２」、日常快適性は「△（０．５）」、反りは「×」であった。薄畳の材質および物性値の評価結果を表２に示す。
【００７９】
〔比較例４〕
い草からなる厚さ３ｍｍの畳表（製品名：ダイケン健やかおもて、大建工業（株）製）と、インシュレーションボード（デュロメーター硬さ：７４）（製品名：ダイケンたたみボード、大建工業（株）製）からなる厚さ２５ｍｍの基材層と、ポリスチレン発泡体（発泡倍率：３５倍、デュロメーター硬さ：６４）（製品名：カネライト畳フォームＫＴＡ、（株）カネカ製）からなる厚さ３０ｍｍの補強層とをこの順に積層し、縫い糸を用いて固定して、厚さが５８ｍｍ、重量が８．８ｋｇ／ｍ２の薄畳（畳床は二層構造）を作製した。
【００８０】
この薄畳を用いて物性値の評価を行ったところ、遮音性能は「ΔＬＬ（II）−２」、日常快適性は「△（０．５）」、反りは「○」であった。薄畳の材質および物性値の評価結果を表２に示す。
【００８１】
〔比較例５〕
ポリプロピレンからなる厚さ２ｍｍの畳表と、ポリエチレン発泡体（発泡倍率：１８倍、デュロメーター硬さ：３８）からなる厚さ６ｍｍの表面側クッション層と、ポリスチレン発泡体（発泡倍率：３５倍、デュロメーター硬さ：６４）からなる厚さ２０ｍｍの基材層とをこの順に積層し、縫い糸を用いて固定して、厚さが２８ｍｍ、重量が１．１ｋｇ／ｍ２の薄畳（畳床は二層構造）を作製した。
【００８２】
この薄畳を用いて物性値の評価を行ったところ、遮音性能は「ΔＬＬ（II）−２」、日常快適性は「◎（０．８）」、反りは「×」であった。薄畳の材質および物性値の評価結果を表２に示す。
【００８３】
〔比較例６〕
ポリプロピレンからなる厚さ２ｍｍの畳表と、ポリエチレン発泡体（発泡倍率：１８倍、デュロメーター硬さ：３８）からなる厚さ３ｍｍの表面側クッション層と、ガラス繊維入りポリプロピレンプレスボード（デュロメーター硬さ：８９）（製品名：ＧＦ−ＰＰプレスボード、中川産業（株）製）からなる厚さ７ｍｍの基材層と、ポリプロピレン製段ボール（表２中、ＰＰプラダンと記載）（デュロメーター硬さ：７９）からなる厚さ２ｍｍの裏面側クッション層（製品名：ミラマット、（株）ＪＳＰ製）とをこの順に積層し、縫い糸を用いて固定して、厚さが１４ｍｍ、重量が２．６ｋｇ／ｍ２の薄畳を作製した。
【００８４】
この薄畳を用いて物性値の評価を行ったところ、遮音性能は「ΔＬＬ（II）−３」、日常快適性は「△（０．５）」、反りは「○」であった。薄畳の材質および物性値の評価結果を表２に示す。
【００８５】
〔比較例７〕
ポリプロピレンからなる厚さ２ｍｍの畳表と、ポリエチレン発泡体（発泡倍率：１８倍、デュロメーター硬さ：３８）からなる厚さ６ｍｍの表面側クッション層と、ポリプロピレン製段ボール（デュロメーター硬さ：７９）からなる厚さ５ｍｍの基材層と、不織布からなる厚さ５．５ｍｍの裏面側クッション層とをこの順に積層し、縫い糸を用いて固定して、厚さが１８．５ｍｍ、重量が２．０ｋｇ／ｍ２の薄畳を作製した。
【００８６】
この薄畳を用いて物性値の評価を行ったところ、遮音性能は「ΔＬＬ（II）−４」、日常快適性は「◎（０．８）」、反りは「×」であった。薄畳の材質および物性値の評価結果を表２に示す。
【００８７】
【表１】
2018104898.tif 000002
【００８８】
【表２】
2018104898.tif 000003
【００８９】
前記結果から、本発明の一態様によれば、遮音性能および日常快適性に優れ、乾湿および温度変化の影響での反りが発生し難い薄畳を提供することができることが分かった。
【産業上の利用可能性】
【００９０】
本発明に係る薄畳は、例えば、バリアフリータイプの住宅において好適に用いられる。